( 유기 전계 발광 소자 의 제작 ) 실시 예 1 내지 36 의 유기 전계 발광 소자 는 다음 과 같 은 방법 으로 제작 하 였 다 . 기판 상 에 ITO / Ag / ITO 를 2000 Å 의 두께 로 증착 하 였 다 . 증착 된 기판 을 50 mm x 50 mm x 0 . 7 mm ( 가로 x 세로 x 높이 ) 크기 로 자르 고 , 이소프로필 알코올 과 증류수 를 이용 하 여 5 분 동안 초음파 세정 한 후 , 30 분 동안 자외선 을 조사 후 오존 에 노출 시켜 세정 하 였 다 . 이후 진공 증착 장치 에 상기 ITO 기판 을 설치 하 여 제 1 전극 ( EL 1 ) 을 형성 하 였 다 . 제 1 전극 ( EL 1 ) 상 에 화합물 HT 1 및 F 4 - TCNQ 를 98 : 2 의 중량 비 로 진공 공 증착 하 여 100 Å 두께 의 정공 주입 층 을 형성 한 다음 , 정공 주입 층 ( HIL ) 상 에 화합물 HT 1 을 진공 증착 하 여 1200 Å 두께 의 정공 수송 층 ( HTL ) 을 형성 하 고 , 정공 수송 층 상 ( HTL ) 에 일 실시 예 의 제 1 호스트 및 제 2 호스트 를 7 : 3 의 비율 로 혼합 하 고 , 제 1 도 펀트 및 제 2 도 펀트 를 각각 30 % 및 0 . 5 % 의 비율 로 공 증착 하 여 300 Å 두께 의 발광 층 ( EML ) 을 형성 하 였 다 . 발광 층 ( EML ) 상 에 화합물 ET - 1 및 Liq 를 50 : 50 의 중량 비 로 공 증착 하 여 300 Å 두께 의 전자 수송 층 ( ETL ) 을 형성 하 였 다 . 전자 수송 층 상 ( ETL ) 에 Liq 를 증착 하 여 10 Å 두께 의 전자 주입 층 ( EIL ) 을 형성 하 고 , 전자 주입 층 상 ( ETL ) 에 Mg 및 Ag 를 13 : 1 의 중량 비 로 공 증착 하 여 130 Å 두께 의 제 2 전극 ( EL 2 ) 을 형성 함 으로써 유기 전계 발광 소자 를 제작 하 였 다 .